БИТУМНО-ПОЛИМЕРНАЯ КОМПОЗИЦИЯ, ОБЛАДАЮЩАЯ УЛУЧШЕННЫМИ МЕХАНИЧЕСКИМИ СВОЙСТВАМИ

1. Битумно-полимерная композиция, содержащая:
битум,
по меньшей мере один эластомер и
по меньшей мере одну олефиновую полимерную присадку, функционализированную по меньшей мере глицидиловыми функциональными группами,
в которой:
эластомер выбирают из термически сшиваемых блок-сополимеров формулы S-В1-В2, в которой S представляет собой моновинилароматический углеводородный блок, максимальная молекулярная масса которого составляет от 10000 до 25000, В1 представляет собой полибутадиеновый блок, содержание винила в котором составляет 15 мол. % или менее, В2 представляет собой полибутадиеновый блок, содержание винила в котором составляет 25 мол. % или более, массовое отношение В1/В2 составляет 1:1 или более, и в которой максимальная молекулярная масса блок-сополимера S-B1-B2 составляет от 40000 до 200000;
n
n
эластомер может также содержать по меньшей мере один термически сшиваемый блок-сополимер, соответствующий формуле (S-B1-B2)X, в которой каждый S представляет собой моновинилароматический углеводородный блок, максимальная молекулярная масса которого составляет от 10000 до 25000, каждый В1 представляет собой полибутадиеновый блок, содержание винила в котором составляет 15 мол. % или менее, каждый В2 представляет собой полибутадиеновый блок, содержание винила в котором составляет 25 мол. % или более, n является целым числом от 2 до 6, а X представляет собой остаток связующего агента, в котором массовое отношение В1/В2 составляет 1:1 или более, и максимальная молекулярная масса блок-сополимера (S-B1-В2)X в 1,5-6,0 раз превышает максимальную молекулярную массу блок-сополимера S-В1-В2,
и массовое соотношение эластомер/присадка в композиции составляет от 15/1 до 2/1.
n
2. Композиция по п. 1, в которой массовое соотношение S-B1-B2/(S-B1-B2)X составляет 1:1 или более.
n
3. Композиция по п. 2, в которой массовое соотношение S-B1-B2/(S-B1-B2)X составляет от 1:1 до 10:1.
n
4. Композиция по п. 3, в которой массовое соотношение S-B1-B2/(S-B1-B2)X составляет от 1:1 до 4:1.
5. Композиция по п. 1, в которой S представляет собой стирол.
6. Композиция по п. 1, содержащая от 0,5 до 20 мас. % эластомера по отношению к общей массе композиции.
7. Композиция по п. 6, содержащая от 0,5 до 15 мас. % эластомера по отношению к общей массе композиции.
8. Композиция по п. 1, содержащая от 0,05 до 2,5 мас. % олефиновой полимерной присадки по отношению к общей массе композиции.
9. Композиция по п. 8, содержащая от 0,15 до 2 мас. % олефиновой полимерной присадки по отношению к общей массе композиции.
10. Композиция по п. 1, в которой олефиновая полимерная присадка выбрана из группы, состоящей из:
(a) статистических или блок-сополимеров этилена и мономера, выбранного из глицидилакрилата и глицидилметакрилата, содержащих от 50 до 99,7 мас. % этилена;
1
6
(b) статистических или блок-терполимеров этилена, мономера А, выбранного из винилацетата и C-С алкилакрилатов или метакрилатов, и мономера В, выбранного из глицидилакрилата и глицидилметакрилата, содержащих от 0,5 до 40 мас. % звеньев, образованных из мономера А и от 0,5 до 15 мас. % звеньев, образованных из мономера В, причем остаток составляют звенья, образованные из этилена; и
1
6
(с) сополимеров, полученных в результате прививки мономера В, выбранного из глицидилакрилата и глицидилметакрилата, к субстрату, состоящему из полимера, выбранного из полиэтиленов, полипропиленов, статистических или блок-сополимеров этилена и винилацетата, а также статистических или блок-сополимеров этилена и C-С алкилакрилата или метакрилата, содержащих от 40 до 99,7 мас. % этилена, причем указанные привитые сополимеры содержат от 0,5 до 15 мас. % привитых звеньев, образованных из мономера В,
(d) смесей по меньшей мере двух соединений (а), (b) и (с).
1
6
11. Композиция по п. 10, в которой олефиновая полимерная присадка выбрана из статистических или блок-терполимеров этилена, мономера А, выбранного из винилацетата и C-С алкилакрилатов или метакрилатов, и мономера В, выбранного из глицидилакрилата и глицидилметакрилата, содержащих от 0,5 до 40 мас. % звеньев, образованных из мономера А, и от 0,5 до 15 мас. % звеньев, образованных из мономера В, причем остаток составляют звенья, образованные из этилена.
1
6
12. Композиция по п. 11, в которой олефиновая полимерная присадка выбрана из статистических терполимеров этилена, мономера А, выбранного из C-C алкилакрилатов или метакрилатов, и мономера В, выбранного из глицидилакрилата и глицидилметакрилата, содержащих от 0,5 до 40 мас. % звеньев, образованных из мономера А, и от 0,5 до 15 мас. % звеньев, образованных из мономера В, причем остаток составляют звенья, образованные из этилена.
13. Способ получения битумно-полимерной композиции по п. 1, в котором приводят в контакт следующие компоненты, причем процесс осуществляют при температурах от 100 до 200°С и при перемешивании в течение по меньшей мере 10 минут:
битум,
от 0,5 до 20 мас. % по меньшей мере одного эластомера,
от 0,05 до 2,5 мас. % по меньшей мере одной олефиновой полимерной присадки,
необязательно добавки.
14. Композиция по п. 1, представляющая собой композицию асфальта и содержащая минеральные и/или синтетические наполнители.
15. Композиция по п. 1, представляющая собой битумную смесь и содержащая агрегаты и необязательно минеральные и/или синтетические наполнители.
16. Применение по меньшей мере одной битумно-полимерной композиции по п. 1 для получения облицовки поверхности, горячей битумной смеси, теплой битумной смеси, холодной битумной смеси, холоднокатаной битумной смеси, эмульсионного гравия, причем указанную битумно-полимерную композицию комбинируют с агрегатами и/или переработанными измельченными продуктами.
17. Применение по меньшей мере одной битумно-полимерной композиции по п. 1 для получения водонепроницаемого покрытия, мембраны или изолирующего покрытия.